(57)【要約】【課題】十分なふくらみと柔らかさを備えて機能性に優れたタオル、および製造工程において糊付け処理や糊抜き処理が不要なタオルの製造方法を提供する。【解決手段】英式綿番手が１５−３０番手で、撚り数（回／２．５４ｃｍ）が１２−１５回で、毛羽本数（３ｍｍ以上、本／１０ｍ）が４１−６０本である精紡交撚糸を製織する。【選択図】図２
2017042370.tif 000002
【特許請求の範囲】
【請求項１】
英式綿番手が１５−３０番手で、撚り数（回／２．５４ｃｍ）が１２−１５回で、毛羽本数（３ｍｍ以上、本／１０ｍ）が４１−６０本である精紡交撚糸の製織品からなることを特徴とするタオル。
【請求項２】
紡績工程において、英式綿番手が１５−３０番手で、撚り数（回／２．５４ｃｍ）が１２−１５回で、毛羽本数（３ｍｍ以上、本／１０ｍ）が４１−６０本である精紡交撚糸を紡ぎ、
製織工程において、糊付けしていない前記精紡交撚糸をタオル生地に織り上げることを特徴とするタオルの製造方法。
【発明の詳細な説明】
【技術分野】
【０００１】
本発明は、タオルの製造技術に係り、感触、吸水性等の機能の向上を図ったタオルに関する。
【背景技術】
【０００２】
従来、タオルに使用する原糸には、紡績糸そのままの単糸、２本の単糸を撚り合わせた双糸、通常の糸に比べて撚数を多くした強撚糸、通常の糸に比べて撚数を少なくした甘撚糸があり、タオルの製造工程には、染色工程、糊着け工程、整経工程、製織工程、洗い工程、乾燥工程、切断工程、縫製工程がある。
【０００３】
タオルの原糸に係る先行技術としては、特許文献１に記載するものがある。これは、無撚糸様撚糸及び無撚糸用撚糸の製造方法に関するものであり、１インチ当りの撚り数が１１回の１００％木綿繊維よりなる繊維束を心糸とし、心糸より著しく細く１インチ当りの撚り数が３４回の１００％の木綿繊維よりなる繊維束を絡み糸とし、心糸と絡み糸とを撚り方向か同一方向となるように引き揃えた後、心糸と絡み糸の撚り方向と反対方向に１０回加撚して撚り戻し、撚り数が１インチ当り１回の心糸の外周に、１インチ当りの撚り数が２４回の絡み糸をコイル状に巻着し、壁撚りを形成するものである。
【０００４】
一般的な紡績糸を製造する紡績工程には、混打綿工程、梳綿工程、精梳綿工程、練条工程、粗紡工程、精紡工程、巻糸工程、仕上工程があり、通常の精紡工程では、粗糸を引き伸ばし、所定の太さにし、撚りをかけて１本の糸にし、ボビンに巻き取っている。
【０００５】
また、特許文献２に記載するものは、紡績糸の一種である精紡交撚糸の製造に関するものであり、精紡交撚糸は単糸であるが双糸のような感触を有する糸である。ここでは、ドラフト域を並列に通過した２本の繊維束が、ドラフト域の下流に配設された繊維束収束装置へ間隔１０ｍｍ以上で供給され、繊維束収束装置の下流に配設された回転ローラに沿って回転される通気エプロンを介して吸引作用を受け、通気エプロンと通気エプロンに沿って回転するデリベリローラとによってニップ点間隔３〜５ｍｍでニップされて繊維束収束装置に穿設された吸引部から送り出され、その後に交撚される。
【０００６】
この精紡交撚糸は、リング精紡糸であり、３ｍｍ以上の平均毛羽指数が４０（本／１０ｍ）以下であり、素材として半合成繊維、再生繊維又は天然繊維を含み、英式綿番手が１２０〜１８０番手である。
【先行技術文献】
【特許文献】
【０００７】
【特許文献１】特開２００５−４２２８１
【特許文献２】特許第４０８４７５４号
【発明の概要】
【発明が解決しようとする課題】
【０００８】
ところで、タオルは使用する原糸が太くてその番手が小さいほどに、また撚り数が少ないほどに、肌触りの感触、吸水性が優れている。しかし、タオルに使用する原糸は、撚り数が少ないほどに毛羽数が多くなり、毛羽が製織の阻害要因となる。逆に、原糸は、撚り数が増えるほどに「はり」「こし」が大きくなり、毛羽も少なくなるが、タオルにとって重要な「ふくらみ」と「なめらかさ」が無くなる。
【０００９】
このため、一般的なタオルでは２０番単糸付近を使用するが、強度的にやや弱いので製織の前に糊付けして毛羽を抑制し糸の強度を補っている。糊付けには、でんぷん、ＰＶＡ（ポリビニールアルコール）等を使用しており、製織後に糊抜き処理を施している。
【００１０】
特許文献２では、精紡交撚糸は毛羽数が少ないものの英式綿番手が１２０〜１８０番手であり、精紡交撚糸の傾向として、細繊度になれば布帛はしなやかな風合いを有するようになるため、精紡交撚糸の番手は１２０〜１８０番手であることが好ましいとし、精紡交撚糸の番手が１２０番手より太くなると、布帛のしなやかな風合いが低減する傾向にあるため好ましくなく、１８０番手より細いと実際上製造が困難であるとしている。
【００１１】
このように、特許文献２に記載された１２０〜１８０番手の精紡交撚糸では、タオルにとって重要な「ふくらみ」や「なめらかさ」が実現できず、タオルの原糸としては不適である。
【００１２】
本発明は上記した課題を解決するものであり、十分なふくらみと柔らかさを備えて機能性に優れたタオル、および製造工程において糊付け処理や糊抜き処理が不要なタオルの製造方法を提供することを目的とする。
【課題を解決するための手段】
【００１３】
上記課題を解決するために、本発明のタオルは、英式綿番手が１５−３０番手で、撚り数（回／２．５４ｃｍ）が１２−１５回で、毛羽本数（３ｍｍ以上、本／１０ｍ）が４１−６０本である精紡交撚糸の製織品からなることを特徴とする。
【００１４】
本発明のタオルの製造方法は、紡績工程において、英式綿番手が１５−３０番手で、撚り数（回／２．５４ｃｍ）が１２−１５回で、毛羽本数（３ｍｍ以上、本／１０ｍ）が４１−６０本である精紡交撚糸を紡ぎ、製織工程において、糊付けしていない前記精紡交撚糸をタオル生地に織り上げることを特徴とする。
【発明の効果】
【００１５】
以上のように、本発明のタオルの原糸となる精紡交撚糸は、番手が小さくて太いので単位長さ当たりの繊維量が多くて吸水性に優れ、かつ十分なふくらみを有し、撚り数が少なくてやわらかさを備えているので、タオルとして優れた吸水性および肌触りの感触を実現できる。また、製織において阻害要因となる毛羽数が少ないので糊付け処理が不要であり、糊付け処理を施していない状態の精紡交撚糸を製織することで、糊抜き処理が不要となって、製造工程の簡略化と排水処理の容易化を実現できる。
【図面の簡単な説明】
【００１６】
【図１】本発明の実施の形態における紡績工程を示すブロック図
【図２】同実施の形態におけるタオルの製造工程を示すブロック図
【図３】同実施の形態における精紡交撚糸の成績表
【図４】同実施の形態における精紡交撚糸の成績表
【図５】同実施の形態における精紡交撚糸の成績表
【図６】同実施の形態における精紡交撚糸の成績表
【発明を実施するための形態】
【００１７】
以下、本発明の実施の形態を図面に基づいて説明する。図１は紡績糸を製造する工程を示すブロックである。混打綿工程（Ｂｌｏｗｉｎｇ  Ｐｒｏｃｅｓｓ）１では、原綿に対して、混綿処理、開綿処理、除塵処理を施し、均一化を図るために多俵の綿から綿を採取し、綿の中に存在する葉カス、種皮（しゅひ）、枝屑（えだくず）を取り除く。
【００１８】
梳綿工程（Ｃａｒｄｉｎｇ  Ｐｒｏｃｅｓｓ）２では、綿を繊維にまで細分化し、複雑に絡んでいる繊維を細かい櫛によって一定方向に揃え紐状に束ね、紐状のカード・スライバーを円筒状のケンスに収容する。
【００１９】
練条工程（Ｄｒａｗｉｎｇ  Ｐｒｏｃｅｓｓ）３では、カード・スライバーの紐状に束ねられた繊維束を幾重にも併合し、細く牽伸し、さらに繊維束内の繊維の方向を平行にする作業を複数回繰り返すことで、複数本のスライバーを引き延ばしながら１本のスライバーとする。
【００２０】
粗紡工程（Ｒｏｖｉｎｇ  Ｐｒｏｃｅｓｓ）４では、練条スライバーからさらに繊維束を細く引っ張り、その平行度を上げて粗糸に形成し、僅かに撚りをかけてボビンに巻き取る。
【００２１】
精紡工程（Ｓｐｉｎｎｉｎｇ  Ｐｒｏｃｅｓｓ）５では、粗糸を引き伸ばし、所定の太さとし、撚りをかけて１本の糸とし、ボビンに巻き取る。この撚りが強いと強度が増して締まった糸になり、反対に撚りが甘いと強度が弱くソフトに巻き取られる。
【００２２】
ここでは、精紡交撚を行う。すなわち、２本の粗糸を１つのドラフトゾーンに供給し、リングで単糸の紡績糸である精紡交撚糸を製造する。
前述の特許文献２に記載する技術では、精紡交撚糸の番手は１２０〜１８０番手であることが好ましいとし、精紡交撚糸が１２０番手より太くなると、布帛のしなやかな風合いが低減する傾向にあるため好ましくなく、１８０番手より細いと実際上製造が困難であるとしていた。
【００２３】
しかし、本発明者はこの精紡工程において試行錯誤を繰り返し、従来では困難であると思われていた糸が実現できる知見を得た。すなわち、英式綿番手が１５−３０番手の太い糸で、単位長さ当たりの繊維量が多くて吸水性に優れ、かつ毛羽本数（３ｍｍ以上、本／１０ｍ）が製織を阻害しない４１−６０本で十分なふくらみを有し、撚り数が少なくてやわらかさを備え、タオルに最適な精紡交撚糸が実現できる知見を得て本発明に至った。
【００２４】
【表１】
2017042370.tif 000003
表１は、精紡交撚糸のサンプルの各指標を例示するものであり、本発明のタオルに採用した精紡交撚糸のサンプルをＮＯ．１−ＮＯ．５に示し、比較対象として従来の糸のサンプルをＮＯ．６−ＮＯ．７に示し、各サンプルの公的機関における成績表を図３−図６に示す。
【００２５】
表１および図３−図６に示すように、英式綿番手が１５−３０番手の糸において、サンプルＮＯ．１−ＮＯ．５の精紡交撚糸では、撚り数（回／２．５４ｃｍ）が１２−１７回で、毛羽本数（本／１０ｍ）が４１−６０本の成績を実現している。
【００２６】
一方、サンプルＮＯ．６−ＮＯ．７の従来の単糸では、毛羽数が多く、強度を確保するために撚り数を多くする必要があり、撚り数を少なくして毛羽数が多くなると毛羽が製織の阻害要因となる。
【００２７】
また、タオルの原糸として特許文献２の精紡交撚糸を使用する場合には、原糸が１２０〜１８０番手の細い糸となるために、タオルにとって重要な要素である「ふくらみ」、「やわらかさ」を実現できない。
【００２８】
しかし、本発明者らは１５−３０番手の太い糸である精紡交撚糸においても、毛羽数を４１−６０本に抑制できることの知見を得て、タオルとして優れた吸水性および肌触りの感触を実現した。
【００２９】
巻糸工程（Ｗｉｎｄｉｎｇ  Ｐｒｏｃｅｓｓ）６では、全自動ワインダーによって精紡交撚糸を一定の長さに巻き取ってチーズとし、仕上工程（Ｆｉｎｉｓｈｉｎｇ  Ｐｒｏｃｅｓｓ）７において欠陥の有無を確認し、必要に応じて欠点を除去する。
【００３０】
図２はタオルの製造工程を示すブロック図である。
染色工程２１では、精紡交撚糸の原糸をソフトボビン（中空、多孔）にソフト巻にし、精錬処理により原糸の綿繊維の油脂分、蝋質、ペクチン質を除いて吸水性を引き出すとともに不純物を取り除き、漂白処理により色素不純物を取り除く。そして、チーズ染色機において釜の中でチーズの内側と外側から圧力をかけて染料を流して染色する。
【００３１】
従来は、糸の強度を補い、毛羽を抑えるために、糊着け処理を行うが、本実施の形態の精紡交撚糸は毛羽数が少なく、平行度が良く、製織に適した強度を有し、かつ強度のばらつきが少ないので、糊付け処理が不要である。
【００３２】
整経工程２２では、クリールにチーズを装着してドラムに巻き取り、ドラムから経糸およびパイル糸をそれぞれビームに巻き取る。
製織工程２３では、精紡交撚糸を上糸のパイル糸および下糸の経糸としてタオル織機でタオル生地に製織する。この際に精紡交撚糸は糊付け処理されていないが毛羽数が少ないので、円滑に製織することができる。
【００３３】
洗い工程２４では、織上がったロール状のタオル生地を広げて洗浄するとともに、九十九折れ状にたたむ。このとき、原糸は糊付けされていないので、従来の糊向き処理は不要である。
【００３４】
乾燥工程２５では、タオル生地を脱水し、スカッチャーでタオル生地のねじれを直し、アングライダー（乾燥機）で乾燥し、テンダーで洗いによって縮んだタオル生地の幅を調整する。
【００３５】
切断工程２６では、タオル生地をスリッターで１枚幅に分離する。
縫製工程２７では、1枚幅のタオル生地の縁を耳ミシンで耳巻し、１枚ずつに分離し、幅方向に沿ったの両端を縫製してタオルに完成させる。
【００３６】
以上のように、本実施の形態のタオルの原糸となる精紡交撚糸は、番手が小さくて太いので単位長さ当たりの繊維量が多くて吸水性に優れ、かつ十分なふくらみを有し、撚り数が少なくてやわらかさを備えているので、タオルとして優れた吸水性および肌触りの感触を実現できる。また、製織において阻害要因となる毛羽数が少ないので糊付け処理が不要であり、糊付け処理を施していない状態の精紡交撚糸を製織することで、糊抜き処理が不要となって、製造工程の簡略化と排水処理の容易化を実現できる。
【００３７】
なお、本実施の形態では、綿を原料として説明したが、原糸に毛羽が生じるものであれば、原料に限定はなく、半合成繊維、再生繊維、天然繊維の何れであっても、あるいはそれらを組み合わせたものであっても良い。
【符号の説明】
【００３８】
混打綿工程１
梳綿工程２
練条工程３
粗紡工程４
精紡工程５
巻糸工程６
仕上工程７
染色工程２１
整経工程２２
製織工程２３
洗い工程２４
乾燥工程２５
切断工程２６
縫製工程２７
【図１】
2017042370.tif 000004
【図２】
2017042370.tif 000005
【図３】
2017042370.tif 000006
【図４】
2017042370.tif 000007
【図５】
2017042370.tif 000008
【図６】
2017042370.tif 000009
【手続補正書】
【提出日】平成28年8月18日(2016.8.18)
【手続補正１】
【補正対象書類名】特許請求の範囲
【補正対象項目名】全文
【補正方法】変更
【補正の内容】
【特許請求の範囲】
【請求項１】
英式綿番手が１５−３０番手で、撚り数（回／２．５４ｃｍ）が１２−１５回で、毛羽本数（３ｍｍ以上、本／１０ｍ）が４１−６０本である綿糸からなる精紡交撚糸の製織品であることを特徴とするタオル。
【請求項２】
紡績工程において、英式綿番手が１５−３０番手で、撚り数（回／２．５４ｃｍ）が１２−１５回で、毛羽本数（３ｍｍ以上、本／１０ｍ）が４１−６０本である綿糸からなる精紡交撚糸を紡ぎ、
製織工程において、糊付けしていない前記精紡交撚糸をタオル生地に織り上げることを特徴とするタオルの製造方法。
【手続補正２】
【補正対象書類名】明細書
【補正対象項目名】００１２
【補正方法】変更
【補正の内容】
【００１２】
上記課題を解決するために、本発明のタオルは、英式綿番手が１５−３０番手で、撚り数（回／２．５４ｃｍ）が１２−１５回で、毛羽本数（３ｍｍ以上、本／１０ｍ）が４１−６０本である綿糸からなる精紡交撚糸の製織品であることを特徴とする。
【手続補正３】
【補正対象書類名】明細書
【補正対象項目名】００１３
【補正方法】変更
【補正の内容】
【００１３】
本発明のタオルの製造方法は、紡績工程において、英式綿番手が１５−３０番手で、撚り数（回／２．５４ｃｍ）が１２−１５回で、毛羽本数（３ｍｍ以上、本／１０ｍ）が４１−６０本である綿糸からなる精紡交撚糸を紡ぎ、
製織工程において、糊付けしていない前記精紡交撚糸をタオル生地に織り上げることを特徴とする。